(57)【要約】【課題】純粋な白金とは異なる色を呈する白金合金を含む装飾品を提供する。【解決手段】組成式がＰｔ１００−ｘ−ｙＳｃｘＭｙ〔式中、Ｍは、Ｐｔ及びＳｃ以外の金属元素を表し、ｘは、２０原子％≦ｘ≦５５原子％を満たし、ｙは、０原子％≦ｙ≦１０原子％を満たす。〕で表される合金を含む装飾品である。【選択図】なし【特許請求の範囲】
【請求項１】
組成式がＰｔ１００−ｘ−ｙＳｃｘＭｙ〔式中、Ｍは、Ｐｔ及びＳｃ以外の金属元素を表し、ｘは、２０原子％≦ｘ≦５５原子％を満たし、ｙは、０原子％≦ｙ≦１０原子％を満たす。〕で表される白金合金を含む装飾品。
【請求項２】
前記ｘが、２０原子％≦ｘ＜４０原子％を満たす、請求項１に記載の装飾品。
【請求項３】
前記組成式が（Ｐｔ３Ｓｃ）１００−ａＭａ〔式中、Ｍは、Ｐｔ及びＳｃ以外の金属元素を表し、ａは、０原子％≦ａ≦１０原子％を満たす。〕である、請求項２に記載の装飾品。
【請求項４】
前記白金合金の３８０ｎｍ〜７８０ｎｍの波長領域における反射スペクトルの反射率の極大値が、５１０ｎｍ〜５５０ｎｍの範囲内に存在する、請求項２又は請求項３に記載の装飾品。
【請求項５】
前記ｘが、４０原子％≦ｘ≦５５原子％を満たす、請求項１に記載の装飾品。
【請求項６】
前記組成式が（ＰｔＳｃ）１００−ｂＭｂ〔式中、Ｍは、Ｐｔ及びＳｃ以外の金属元素を表し、ｂは、０原子％≦ｂ≦１０原子％を満たす。〕である、請求項５に記載の装飾品。
【請求項７】
前記白金合金の３８０ｎｍ〜７８０ｎｍの波長領域における反射スペクトルの反射率の極小値が、３９０ｎｍ〜４５０ｎｍの範囲内に存在する、請求項５又は請求項６に記載の装飾品。
【請求項８】
前記Ｍが、Ｔｉ、Ｙ、Ａｌ、Ａｇ、Ｃｕ、Ｚｒ、Ｐｄ及びＡｕからなる群から選択される、請求項１〜請求項７のいずれか１項に記載の装飾品。
【請求項９】
宝飾品である、請求項１〜請求項８のいずれか１項に記載の装飾品。
【発明の詳細な説明】
【技術分野】
【０００１】
本開示は、含ブループラチナ装飾品又は含イエロープラチナ装飾品に関する。
【背景技術】
【０００２】
元素記号Ｐｔで表される白金は、特有の銀白色系の光沢をもち、化学的に安定した性質を有していることなどから、主に装飾品や宝飾品などに利用されている。
白金を含む装飾品及び宝飾品においては、白金が本来有する銀白色系の光沢を利用して装飾的効果を発揮させるのが一般的である。しかし、純粋な白金とは異なる色を呈する白金合金も知られており、例えば、重量比にて、Ｐｔに１０〜６０％のＩｎを、あるいはＰｔ−Ｉｎ合金に０〜５０％のＰｄを加えて得られる広い範囲の色を有する宝飾・装飾品用カラープラチナ合金が開示されている（例えば、特許文献１参照）。
【先行技術文献】
【特許文献】
【０００３】
【特許文献１】特開２０００−２２６６２５号公報
【発明の概要】
【発明が解決しようとする課題】
【０００４】
装飾品や宝飾品に用いられる貴金属合金は、微妙な色相の違いが、嗜好への適合性を大きく左右する。それゆえ、金においてイエローゴールド、グリーンゴールド、ピンクゴールド、レッドゴールド、パープルゴールド、ホワイトゴールドなどの様々なカラーゴールドが合金化されて装飾用途及び宝飾用途が拡張されたように、白金についても、純粋な白金とは異なる色を呈する白金合金が要望されている。白金合金の色相にバリエーションが存在することは、白金合金を含む装飾品や宝飾品の価値を高めるとともに、多様な嗜好性を満足させることに資する。
【０００５】
本開示は、上記に鑑みてなされたものであり、純粋な白金とは異なる色を呈する白金合金を含む装飾品の提供を目的とし、該目的を達成することを課題とする。
【課題を解決するための手段】
【０００６】
前記課題を達成するための具体的手段には、以下の態様が含まれる。
＜１＞  組成式がＰｔ１００−ｘ−ｙＳｃｘＭｙ〔式中、Ｍは、Ｐｔ及びＳｃ以外の金属元素を表し、ｘは、２０原子％≦ｘ≦５５原子％を満たし、ｙは、０原子％≦ｙ≦１０原子％を満たす。〕で表される白金合金を含む装飾品。
＜２＞  前記ｘが、２０原子％≦ｘ＜４０原子％を満たす、＜１＞に記載の装飾品。
＜３＞  前記組成式が（Ｐｔ３Ｓｃ）１００−ａＭａ〔式中、Ｍは、Ｐｔ及びＳｃ以外の金属元素を表し、ａは、０原子％≦ａ≦１０原子％を満たす。〕である、＜２＞に記載の装飾品。
＜４＞  前記白金合金の３８０ｎｍ〜７８０ｎｍの波長領域における反射スペクトルの反射率の極大値が、５１０ｎｍ〜５５０ｎｍの範囲内に存在する、＜２＞又は＜３＞に記載の装飾品。
＜５＞  前記ｘが、４０原子％≦ｘ≦５５原子％を満たす、＜１＞に記載の装飾品。
＜６＞  前記組成式が（ＰｔＳｃ）１００−ｂＭｂ〔式中、Ｍは、Ｐｔ及びＳｃ以外の金属元素を表し、ｂは、０原子％≦ｂ≦１０原子％を満たす。〕である、＜５＞に記載の装飾品。
＜７＞  前記白金合金の３８０ｎｍ〜７８０ｎｍの波長領域における反射スペクトルの反射率の極小値が、３９０ｎｍ〜４５０ｎｍの範囲内に存在する、＜５＞又は＜６＞に記載の装飾品。
＜８＞  前記Ｍが、Ｔｉ、Ｙ、Ａｌ、Ａｇ、Ｃｕ、Ｚｒ、Ｐｄ及びＡｕからなる群から選択される、＜１＞〜＜７＞のいずれか１つに記載の装飾品。
＜９＞  宝飾品である、＜１＞〜＜８＞のいずれか１つに記載の装飾品。
【発明の効果】
【０００７】
本発明によれば、純粋な白金とは異なる色を呈する白金合金を含む装飾品が提供される。
【図面の簡単な説明】
【０００８】
【図１】組成式がＰｔ３Ｓｃで表される装飾材料（白金合金）の反射スペクトルデータを示す。
【図２】組成式がＰｔＳｃで表される装飾材料（白金合金）の反射スペクトルデータを示す。
【発明を実施するための形態】
【０００９】
以下、本開示の含ブループラチナ装飾品及び含イエロープラチナ装飾品について、詳細に説明する。
【００１０】
本開示において、「α〜β」として示す数値範囲は、下限値α及び上限値βを含む数値範囲を意味する。本開示に段階的に記載されている数値範囲において、ある数値範囲で記載された上限値又は下限値は、他の段階的な記載の数値範囲の上限値又は下限値に置き換えてもよい。また、本開示に記載されている数値範囲において、ある数値範囲で記載された上限値又は下限値は、実施例に示されている値に置き換えてもよい。
【００１１】
＜装飾品＞
本開示の装飾品は、組成式がＰｔ１００−ｘ−ｙＳｃｘＭｙ〔式中、Ｍは、Ｐｔ及びＳｃ以外の金属元素を表し、ｘは、２０原子％≦ｘ≦５５原子％を満たし、ｙは、０原子％≦ｙ≦１０原子％を満たす。〕で表される白金合金を含む。
【００１２】
装飾品に含まれる白金合金の色相にバリエーションが存在することは、多様な嗜好を満足させるとともに、装飾品に高い付加価値を与えることができるという観点から好ましい。
これに関して、本開示の装飾品には、前記組成式で表される白金合金が含まれており、この白金合金は、白金本来の色とは異なる色、好ましくは青色又は黄色を呈する。したがって、本開示の白金合金を含む装飾品は、多様な嗜好性を満足させるとともに、白金合金を含む装飾品の高付加価値化に資するものである。
【００１３】
本開示において、装飾品とは、装飾を目的とする物品及び装飾が施された物品の全てをいい、身に着けるための身飾品、宝石又は貴金属などをあしらった宝飾品も含む。
装飾品は、その全てが本開示の白金合金から形成されたものでもよく、装飾品の一部に本開示の白金合金が使用されたものでもよい。本開示において、宝飾品とは、宝石又は貴金属を含む装飾品をいう。
【００１４】
［白金合金］
本開示の白金合金は、白金（Ｐｔ）とスカンジウム（Ｓｃ）とを構成元素として含み、白金及びスカンジウム以外の金属元素（Ｍ）を任意の構成元素として更に含み得る。
【００１５】
Ｍは、Ｐｔ及びＳｃ以外の金属元素を表し、好ましくは、チタン（Ｔｉ）、イットリウム（Ｙ）、アルミニウム（Ａｌ）、銀（Ａｇ）、銅（Ｃｕ）、ジルコニウム（Ｚｒ）、パラジウム（Ｐｄ）、及び金（Ａｕ）からなる群から選択され、又はこれらの任意の組み合わせであってもよい。
【００１６】
（組成式）
本開示の白金合金の組成式は、Ｐｔ１００−ｘ−ｙＳｃｘＭｙ〔式中、Ｍは、Ｐｔ及びＳｃ以外の金属元素を表し、ｘは、２０原子％≦ｘ≦５５原子％を満たし、ｙは、０原子％≦ｙ≦１０原子％を満たす。〕で表される。
本開示の組成式は、本開示の白金合金を構成する構成元素とそれらの原子％とで表すことができ、構成元素とそれらの原子数の最も簡単な整数比とで表すこともできる。なお、原子％で表す場合、組成式には、構成元素の原子％の数値のみを記載するものとする。
【００１７】
組成式において、ｘは、Ｐｔ、Ｓｃ、及びＭの合計を１００原子％とした場合のＳｃの原子％を表し、２０原子％≦ｘ≦５５原子％を満たす。ｘが２０原子％≦ｘ≦５５原子％を満たすことにより、本開示の白金合金は、純粋な白金の色とは異なる色、例えば、青色などの寒色系の色相、又は黄色などの暖色系の色相を呈する。
【００１８】
組成式において、ｘは、２０原子％≦ｘ＜４０原子％を満たすものであってよく、好ましくは２０原子％≦ｘ≦３０原子％を満たすものであってよく、より好ましくはｘ＝２５原子％を満たすものであってよい。ｘが上記範囲である場合、白金合金は、純粋な白金の色とは異なる色、好ましくは青色を呈色する。これは、ＰｔとＳｃと任意にＭとが上記組成で固溶体及び／又は金属間化合物を形成することで、白金合金における電子状態が純粋な白金の電子状態から変化し、可視光の反射スペクトルに変化が生じる（例えば、５８０ｎｍ〜７８０ｎｍの波長領域の反射率が低下する）ことにより、青色に呈色すると考えられる。
【００１９】
ｘがｘ＝２５原子％を満たす場合、組成式は、（Ｐｔ３Ｓｃ）１００−ａＭａ〔式中、Ｍは、Ｐｔ及びＳｃ以外の金属元素を表し、ａは、０原子％≦ａ≦１０原子％を満たす。〕であってよい。
ここで、ａは、Ｐｔ３ＳｃとＭとの合計を１００原子％とした場合のＭの原子％を表し、０原子％＜ａ≦１０原子％を満たすものであってよく、好ましくは０原子％＜ａ≦５原子％を満たすものであってよく、より好ましくは０原子％＜ａ≦３原子％を満たすものであってよい。ａが上記範囲である場合、白金合金は、好ましくは青色を呈する。
あるいは、ａは、ａ＝０原子％であってよく、この場合、組成式はＰｔ３Ｓｃで表され、その白金合金は、青色を呈する。
【００２０】
組成式において、ｘは、４０原子％≦ｘ≦５５原子％を満たすものであってよく、好ましくは４５原子％≦ｘ≦５５原子％を満たすものであってよく、より好ましくはｘ＝５０原子％を満たすものであってよい。ｘが上記範囲である場合、白金合金は、純粋な白金の色とは異なる色、好ましくは黄色を呈色する。これは、ＰｔとＳｃと任意にＭとが上記組成で固溶体及び／又は金属間化合物を形成することで、白金合金における電子状態が純粋な白金の電子状態から変化し、可視光の反射スペクトルに変化が生じる（例えば、３８０ｎｍ〜５８０ｎｍの波長領域の反射率が低下する）ことにより、黄色に呈色すると考えられる。
【００２１】
組成式において、ｘがｘ＝５０原子％を満たす場合、前記組成式は、（ＰｔＳｃ）１００−ｂＭｂ〔式中、Ｍは、Ｐｔ及びＳｃ以外の金属元素を表し、ｂは、０原子％≦ｂ≦１０原子％を満たす。〕であってよい。
ここで、ｂは、ＰｔＳｃとＭとの合計を１００原子％とした場合のＭの原子％を表し、０原子％＜ｂ≦１０原子％を満たすものであってよく、好ましくは０原子％＜ｂ≦５原子％を満たすものであってよく、より好ましくは０原子％＜ｂ≦３原子％を満たすものであってよい。ｂが上記範囲である場合、白金合金は、好ましくは黄色を呈する。
あるいは、ｂは、ｂ＝０原子％であってよく、この場合、組成式はＰｔＳｃで表され、その白金合金は、黄色を呈する。
【００２２】
組成式において、ｙは、Ｐｔ、Ｓｃ、及びＭの合計を１００原子％とした場合のＭの原子％を表し、０原子％≦ｙ≦１０原子％を満たす。ｙが上記範囲である場合、Ｍは、好ましくは、白金とスカンジウムとの固溶体及び／又は金属間化合物により生じる呈色を妨げない。
【００２３】
組成式において、ｙは、０原子％＜ｙ≦１０原子％を満たすものであってよく、好ましくは０原子％＜ｙ≦５原子％を満たすものであってよく、より好ましくは０原子％＜ｙ≦３原子％を満たすものであってよい。ｙが上記範囲である場合、Ｍは、好ましくは、白金とスカンジウムとの固溶体及び／又は金属間化合物により生じる呈色を妨げない。
【００２４】
あるいは、組成式において、ｙは、ｙ＝０原子％であってよく、この場合、白金合金はＰｔ及びＳｃのみから構成される。従って、ｙ＝０原子％である場合、白金合金の組成式は、Ｐｔ１００−ｘＳｃｘ〔式中、ｘは、２０原子％≦ｘ≦５５原子％を満たす。〕で表される。
【００２５】
（反射スペクトル）
本開示において、反射スペクトルとは、波長と反射率との関係性を連続的に示すデータをいう。好ましくは、反射スペクトルは、ｘ軸が波長を表し、かつ、ｙ軸が反射率を表すｘｙ座標系に描かれる。
【００２６】
本開示の反射スペクトルは、株式会社島津製作所製の紫外可視分光光度計（ＵＶ−２６００）で測定される反射スペクトルである。反射スペクトルは、２５０ｎｍ〜８００ｎｍの波長領域で測定されるのが好ましく、３８０ｎｍ〜７８０ｎｍの波長領域で測定されるのがより好ましい。
なお、本開示において、３８０ｎｍ〜７８０ｎｍの波長領域は、「可視光領域」として定義する。
また、本開示において、可視光領域における「短波長側」とは、３８０ｎｍ〜５８０ｎｍの波長領域をいい、可視光領域における「長波長側」とは、５８０ｎｍ〜７８０ｎｍの波長領域をいう。
【００２７】
白金合金の組成式がＰｔ１００−ｘ−ｙＳｃｘＭｙ〔式中、Ｍは、Ｐｔ及びＳｃ以外の金属元素を表し、ｘは、２０原子％≦ｘ＜４０原子％を満たし、ｙは、０原子％≦ｙ≦１０原子％を満たす。〕で表される場合（当該組成式を以下「組成式Ａ」という。）、当該白金合金の可視光領域における反射スペクトルの反射率の極大値は、短波長側、すなわち３８０ｎｍ〜５８０ｎｍの波長領域に存在することが好ましく、５１０ｎｍ〜５５０ｎｍの波長領域に存在することがより好ましく、５２０ｎｍ〜５４０ｎｍの波長領域に存在することが更により好ましい。このような反射スペクトルを示すことにより、青色の呈色に関わる短波長側の可視光の反射率が、長波長側の可視光の反射率よりも相対的に大きくなり、全体として白金合金は好ましくは青色を呈色するようになる。
また、上記極大値における反射率は、６１％〜６３％の範囲内に存在することが好ましく、６１．５％〜６２．５％の範囲内に存在することがより好ましい。
【００２８】
組成式Ａで表される白金合金の可視光領域における反射スペクトルにおいて、３８０ｎｍにおける反射率は、７８０ｎｍにおける反射率よりも大きいことが好ましい。このような反射スペクトルを示すことにより、青色の呈色に関わる短波長側の可視光の反射率が、長波長側の可視光の反射率よりも相対的に大きくなる傾向を示すようになり、全体として白金合金は好ましくは青色を呈色するようになる。
組成式Ａで表される白金合金の可視光領域における反射スペクトルにおいて、３８０ｎｍにおける反射率は、５９．５％以上６０．５％以下の範囲内に存在することが好ましく、７８０ｎｍにおける反射率は、５８．５％以上５９．５％未満の範囲内に存在することが好ましい。
【００２９】
なお、本開示において、組成式Ａで表され、かつ、その反射スペクトルの極大値が、３８０ｎｍ〜５８０ｎｍの波長領域、好ましくは５１０ｎｍ〜５５０ｎｍの波長領域、より好ましくは５２０ｎｍ〜５４０ｎｍの波長領域に存在する白金合金を「ブループラチナ」ともいう。
【００３０】
白金合金の組成式がＰｔ１００−ｘ−ｙＳｃｘＭｙ〔式中、Ｍは、Ｐｔ及びＳｃ以外の金属元素を表し、ｘは、４０原子％≦ｘ≦５５原子％を満たし、ｙは、０原子％≦ｙ≦１０原子％を満たす。〕で表される場合（当該組成式を以下「組成式Ｂ」という。）、当該白金合金の可視光領域における反射スペクトルの反射率の極小値は、短波長側、すなわち３８０ｎｍ〜５８０ｎｍの波長領域に存在することが好ましく、３９０ｎｍ〜４５０ｎｍの波長領域に存在することがより好ましく、４００ｎｍ〜４４０ｎｍの波長領域に存在することが更により好ましく、４１０ｎｍ〜４３０ｎｍの波長領域に存在することが最も好ましい。このような反射スペクトルを示すことにより、黄色の呈色に関わる長波長側の可視光の反射率が、短波長側の可視光の反射率よりも相対的に大きくなり、全体として白金合金は好ましくは黄色を呈色するようになる。
また、上記極小値における反射率は、３０％〜５０％の範囲内に存在することが好ましく、３５％〜４５％の範囲内に存在することがより好ましく、３８％〜４２％の範囲内に存在することが更により好ましく、３９％〜４１％の範囲内に存在することが最も好ましい。
【００３１】
組成式Ｂで表される白金合金の可視光領域における反射スペクトルにおいて、３８０ｎｍにおける反射率は、７８０ｎｍにおける反射率よりも小さいことが好ましい。このような反射スペクトルを示すことにより、青色の呈色に関わる短波長側の可視光の反射率が、長波長側の可視光の反射率よりも相対的に小さくなる傾向を示すようになり、全体として白金合金は好ましくは黄色を呈色するようになる。
組成式Ｂで表される白金合金の可視光領域における反射スペクトルにおいて、３８０ｎｍにおける反射率は、４０％〜４８％の範囲内に存在することが好ましく、４２％〜４６％の範囲内に存在することがより好ましく、４３％〜４５％の範囲内に存在することが更により好ましく、７８０ｎｍにおける反射率は、６０％〜７０％の範囲内に存在することが好ましく、６２％〜６８％の範囲内に存在することがより好ましく、６４％〜６６％の範囲内に存在することが更により好ましい。
【００３２】
なお、本開示において、組成式Ｂで表され、かつ、その反射スペクトルの極小値が、３８０ｎｍ〜５８０ｎｍの波長領域、好ましくは３９０ｎｍ〜４５０ｎｍの波長領域、より好ましくは４００ｎｍ〜４４０ｎｍの波長領域、更により好ましくは４１０ｎｍ〜４３０ｎｍの波長領域に存在する白金合金を「イエロープラチナ」ともいう。
【００３３】
本開示の白金合金は、単一相の固溶体若しくは金属間化合物であってよく、又は複相の固溶体及び／若しくは金属間化合物であってよい。本開示の白金合金は、好ましくは、単一相の固溶体若しくは金属間化合物であり、この場合、白金合金の色相が均一となるため好ましい。
白金合金が、単一相であるか、又は複相であるかは、粉末Ｘ線回折測定により得られる回折パターンにおいて、未知相又は第二相のピークが存在するか否かに基づいて確認することができる。例えば、粉末Ｘ線回折測定により得られる回折パターンにおいて、未知相又は第二相のピークが存在しない場合には単一相構造を有し、未知相又は第二相のピークが存在する場合には複相構造を有すると判断することができる。
【００３４】
本開示の白金合金の結晶構造は、白金、スカンジウム、及び任意にＭの組成によって変化してよい。
例えば、白金合金の組成式が組成式Ａで表される場合、より好ましくは組成式がＰｔ３Ｓｃで表される場合、当該白金合金の結晶構造は、白金原子とスカンジウム原子とにより形成される面心立方格子の単位格子から構成されてよい。
また、例えば、白金合金の組成式が組成式Ｂで表される場合、より好ましくは組成式がＰｔＳｃで表される場合、当該白金合金の結晶構造は、白金原子とスカンジウム原子とにより形成される体心立方格子の単位格子から構成されてよい。
【００３５】
Ｍは、白金及びスカンジウムにより形成される結晶格子内部の空隙に入り込むことによって、白金合金の結晶構造における結晶格子の内部に存在してもよい。この場合、白金及びスカンジウムから構成される白金合金に比較して、Ｍの原子半径の大きさによって結晶格子が変形し、かつＭの種類によって白金合金全体の電子状態が変化する。一般的には、Ｍの原子半径が白金及び／又はスカンジウムの原子半径と同一又は小さい場合に、Ｍが合金の結晶格子内部の空隙に入り込んだ侵入型結晶構造（侵入型固溶体）になりやすい。ここで「白金合金の結晶格子内部の空隙」とは、結晶構造の内部において、白金とスカンジウムとから構成される白金合金が本来有する結晶構造に構造外から与えられた金属元素が入り込むことができる部位（結晶内空隙）のことを指す。
【００３６】
また、Ｍは、金属の結晶格子中の白金及び／又はスカンジウムと置き換わって入り込むことによって、白金合金の結晶構造における結晶格子内部に存在してもよい。この場合も侵入型結晶構造の場合と同様、白金及びスカンジウムから構成される白金合金に比較して、Ｍの原子半径に大きさによって結晶格子が変形し、かつＭの種類により白金合金全体の電子状態が変化する。一般的には、Ｍの原子半径が白金及び／又はスカンジウムの原子半径より大きい場合に、Ｍが結晶格子をなす原子と置換して入り込んだ置換型結晶構造（置換型固溶体）になりやすい。
【００３７】
本開示の白金合金の結晶構造は、粉末Ｘ線回折測定で得られる回折パターン、強度、回折角、並びに格子定数などに基づく構造解析により、決定することができる。
【００３８】
本開示の白金合金は、真空アーク溶解装置を用いて、白金とスカンジウムと任意にＭとを混合してアーク溶解することで作製することができる。
【００３９】
アーク溶解は、各元素の供給用原料として用意した試料を同じ水冷銅ハース上に置き、真空引きを行ってあらかじめ定められた圧力とし、不活性ガス雰囲気下、所望とする電流値をかけることにより行える。アーク溶解する際の圧力は、真空引きして例えば１×１０−２Ｐａ以下、好ましくは１×１０−３Ｐａ以下の範囲に調節することができる。例えば、真空引きの後、例えば０．０１ＭＰａ〜０．１ＭＰａの不活性ガス下でアーク溶解することができる。不活性ガス雰囲気としては、窒素ガス、又は希ガス（ヘリウム（Ｈｅ）、アルゴン（Ａｒ）等）で置換された雰囲気が好ましい。
【００４０】
アーク溶解の際に印加する電流値は、例えば２０Ａ（アンペア）〜１００Ａの範囲に調節されるのが好ましい。電圧の印加時間は、例えば５秒〜３０秒の電圧印加を例えば４回行う等、場合に応じて適宜選択すればよい。
【実施例】
【００４１】
以下、本開示を実施例により更に具体的に説明するが、本開示はその主旨を越えない限り、以下の実施例に限定されるものではない。
【００４２】
＜実施例１＞
−秤量−
白金（Ｐｔ）原料として、片桐貴金属工業社製のＰｔ板（形状：ｐｌａｔｅ、純度：９９．９５％）を用意し、スカンジウム（Ｓｃ）原料として、株式会社レアメタリック製のＳｃ片（形状：ｓｈｏｔ、純度：９９．９５％）を用意した。
【００４３】
上記のＰｔ板及びＳｃ片は、ニッパー（Ｎ−３１、ＨＯＺＡＮ社製）を用いて、下記の大きさに切り出して試料とした。
Ｐｔ試料：３ｍｍ〜５ｍｍ×３ｍｍ〜５ｍｍ×１ｍｍ〜２ｍｍの板材
Ｓｃ試料：３ｍｍ〜５ｍｍの粒状片
【００４４】
ＰｔとＳｃとの原子比が３：１となるよう、上記Ｐｔ試料及びＳｃ試料の塊の個数を調整し、合計量が約１ｇとなるよう秤量した。
【００４５】
−アーク溶解−
次いで、超小型真空アーク溶解装置（ＮＥＶ−ＡＤ ０３型、日新技研社製）を用い、上記のように秤量した混合試料を、それぞれ水冷銅ハース上に置き、約２時間真空引きを行って圧力が３×１０−３Ｐａに到達した後、アルゴン雰囲気下、電流値を２０Ａ〜１００Ａ程度に調節して各混合試料をアーク溶解し、５ｍｍ〜１０ｍｍの粒状の白金合金サンプル（組成式がＰｔ３Ｓｃで表される白金合金）を作製した。
【００４６】
−切断−
アーク溶解を経て作製された白金合金サンプルを精密切断機（アイソメット５０００、ＢＵＥＨＬＥＲ社製）に固定し、ＢＵＥＨＬＥＲ社製の刃（１１−４２４５）を用いて回転数３，４００ｒｐｍ（rotation per minute）、刃の進行速度１．２ｍｍ／分の条件で２つに切断し、白金合金片を得た。
【００４７】
−研磨−
切断により得られた白金合金片の一方を試料台に固定し、回転研磨機（ドクターラップＭＬ−１８０、マルトー社製）を用いて、耐水研磨紙を＃１０００、２０００、４０００の順に変更して順次研磨した。その後、中間仕上げ及び最終仕上げを順次行い、装飾材料（白金合金）を作製した。
なお、中間仕上げ及び最終仕上げは、下記の研磨材を用いて行った。
〜中間仕上げ〜
・バフ  ：トライデント  ４０−７５１８（８インチ）、ＢＵＥＨＬＥＲ社製
・研磨材：メタダイ単結晶ダイヤモンドサスペンション  ４０−６５３１、ＢＵＥＨＬＥＲ社製
〜最終仕上げ〜
・バフ  ：マスターテックス  ４０−７７３８（８インチ）、ＢＵＥＨＬＥＲ社製
・研磨材：マスタープレップ  ４０−６３７７−０６４、ＢＵＥＨＬＥＲ社製
【００４８】
［反射スペクトルの測定］
上記より得た装飾材料を紫外可視分光光度計（ＵＶ−２６００、株式会社島津製作所製）のホルダーに収容して設置し、波長２５０ｎｍ〜８００ｎｍの範囲で反射スペクトルを測定した。
【００４９】
測定結果を図１に示す。組成式がＰｔ３Ｓｃの装飾材料（白金合金）の反射スペクトルでは、３８０ｎｍから５３０ｎｍ付近にかけて反射率が略漸増した後、５３０ｎｍ付近に反射率の極大値を有し、５３０ｎｍ付近から７８０ｎｍにかけて反射率が略漸減していることが示された。また、３８０ｎｍにおける反射率は約５９％であり、極大値である５３０ｎｍ付近の反射率は約６２％であり、７８０ｎｍにおける反射率は約６０％であることが示された。
上記測定に用いられた白金合金は、目視により青色を呈していることが確認された。
【００５０】
＜実施例２＞
Ｐｔ試料及びＳｃ試料について、ＰｔとＳｃとの原子比が１：１となるよう、各々の試料塊の個数を調整して秤量した以外は、実施例１と同様にして反射スペクトルを測定した。
【００５１】
測定結果を図２に示す。組成式がＰｔＳｃの装飾材料（白金合金）の反射スペクトルでは、３８０ｎｍから４２０ｎｍ付近にかけて反射率が低下した後、４２０ｎｍ付近に反射率の極小値を有し、４２０ｎｍ付近から７８０ｎｍにかけて反射率が略直線的に漸増していることが示された。また、３８０ｎｍにおける反射率は約４４％であり、極小値である４２０ｎｍ付近の反射率は約４０％であり、７８０ｎｍにおける反射率は約６５％であることが示された。
上記測定に用いられた白金合金は、目視により黄色を呈していることが確認された。
【産業上の利用可能性】
【００５２】
本発明の白金合金は、純粋な白金とは異なる色相を呈する。それゆえ、貴金属が用いられる装飾品及び宝飾品、メッキ、塗料等に広く適用することができる。
【図１】
2018135588.tif 000002
【図２】
2018135588.tif 000003